FR 3078071 A1 20190823 FR 1851443 A 20180220 COMPOSITION PRESENTANT UNE EXCELLENTE PERMEABILITE A LA VAPEUR D'EAU RESUME La présente invention est relative à une nouvelle composition comprenant au moins un adhésif acrylique et des particules d'un polymère réticulé ayant une densité de groupement carboxylate comprise entre 2,0 et 12,0 meq/g et une taille de pore moyenne comprise entre 0,005 et 1,0 lm, utilisable notamment pour la réalisation d'une matrice adhésive convenant à tout dispositif, par exemple à visée médicale tel qu'un patch, un film, une bande ou un pansement, de préférence un pansement, ou bien encore convenant à tout dispositif de type textile fonctionnel tel qu'un article de sport. La présente invention a trait tout particulièrement à une composition présentant une excellente perméabilité à la vapeur d'eau. Cette composition est notamment capable de mettre en oeuvre cette excellente propriété dans des domaines techniques aussi variés que le domaine médical, les emballages agro-alimentaires, l'automobile, les articles techniques de sport ou de loisir ou encore le domaine du textile. ETAT DE LA TECHNIQUE ANTERIEURE Un pansement est assimilable notamment à un dispositif de protection permettant de recouvrir une plaie. Un pansement peut avoir plusieurs autres fonctions cumulables entre elles ou non, telles que: - protéger la plaie et l'isoler du milieu extérieur ; - permettre une meilleure cicatrisation en maintenant un milieu humide favorable sur le lit de la plaie ; - faire cesser un saignement minime ; - rapprocher les berges d'une plaie ; - absorber et gérer les exsudats afin de préserver les berges de la plaie et la peau péri-lésionnelle. La cicatrisation naturelle d'une plaie se déroule en trois phases successives, chacune de ces phases étant caractérisée par des activités cellulaires spécifiques et différentes : la phase de détersion, la phase de bourgeonnement (ou granulation) et la phase d'épithélialisation. 2 Tout au long du processus de cicatrisation, la plaie produit des exsudats fluides ou visqueux qui doivent si possible être absorbés par un pansement cicatrisant ou évacués par ce dernier pour être guidés vers un réservoir à l'extérieur de la plaie (cas de la thérapie par pression négative). 5 Suivant la gravité de la plaie, le processus de cicatrisation peut s'étendre de quelques jours à plusieurs mois. Dans le cas de plaies particulièrement exsudatives, les exsudats fluides ou visqueux peuvent inonder le lit de la plaie et constituer un environnement favorable à la dégradation des tissus sains péri-lésionnels, du fait de la macération des tissus ou de leur surinfection. 10 Pour ce type de plaies, le rôle d'un pansement est donc d'absorber ou de gérer ces exsudats fluides pour limiter la macération, tout en restant en contact avec la plaie tout au long du processus de cicatrisation, afin de garantir une protection de la plaie vis-à-vis de l'environnement extérieur. La réalisation d'un pansement doit ainsi remplir un cahier des charges complexe et 15 concilier des caractéristiques contradictoires. En particulier, le pansement doit présenter une bonne respirabilité tout en évitant les risques de fuites et de macération, être imperméable aux liquides et aux bactéries tout en étant respirant (c'est-à-dire perméable à la vapeur d'eau), garder sa cohésion quand on le retire, et être facile à fabriquer. Le pansement doit également être facile à poser et rester en place le plus longtemps possible au cours du temps sans altérer 20 la peau périlésionnelle, présenter une capacité d'absorption des exsudats élevée, et ne pas altérer la cicatrisation de la plaie lors de son retrait. Le pansement doit être enfin compatible avec l'utilisation complémentaire d'un système de contention. Pour favoriser une partie de la gestion des fluides à travers le pansement, il est connu de mettre en oeuvre dans ces derniers différentes couches pouvant notamment être constituées de 25 matériaux polymériques et présentant une perméabilité à la vapeur d'eau (MVTR) élevée. On estime en effet qu'au cours d'une journée, la perspiration de la peau génère une perte insensible d'eau d'environ 250 g/m2 [B. Gabard dans l'encyclopédie Médico-Chirurgicale, 50-140-E-10]. Ainsi, pour être considéré comme efficace, un dispositif médical dans son ensemble doit donc présenter une perméabilité à la vapeur d'eau (MVTR) supérieure à cette 30 valeur. 3 On cherche ainsi toujours à optimiser la perméabilité à la vapeur d'eau de chacune des couches constitutives d'un pansement. En particulier, le développement de la respirabilité de la matrice adhésive (également appelée masse adhésive), constituant généralement une couche de contact intermédiaire avec la peau, revêt un intérêt tout particulier. Néanmoins, 5 l'amélioration de la respirabilité de la matrice adhésive s'accompagne généralement d'une diminution très importante du pouvoir adhésif de ladite matrice sur la peau. En effet, pour favoriser la perméabilité à la vapeur d'eau, il est d'usage d'ajourer la matrice, ce qui limite la surface de contact de cette dernière avec la peau, diminuant ainsi son pouvoir adhésif La demande WO 2008074333 de la société Coloplast décrit d'améliorer la 10 perméabilité de masses adhésives et décrit une matrice élastomérique pour dispositif médical comprenant un élastomère tribloc de type S-I-S et un sel hydrosoluble afin d'augmenter la perméabilité à la vapeur d'eau à des niveaux de 20 g/m2/24h. On demeure néanmoins à la recherche de compositions pour matrices adhésives entrant dans la constitution de tout dispositif, et notamment de tout dispositif à visée 15 médicale, qui présentent des propriétés améliorées de perméabilité à la vapeur d'eau, tout en conservant un pouvoir adhésif suffisant. La présente invention propose une composition, notamment susceptible d'être mise en oeuvre sous la forme d'une matrice adhésive permettant de répondre à l'ensemble de ces problématiques, ainsi qu'un dispositif médical la mettant en oeuvre. 20 RESUME DE L'INVENTION Ainsi, la présente invention a permis de mettre au point une composition spécifique à 25 base d'au moins un adhésif acrylique et de particules d'un polymère réticulé ayant une densité de groupement carboxylate comprise entre 2,0 et 12,0 meq/g et une taille de pore moyenne comprise entre 0,005 et 1,0 um, permettant la préparation d'une matrice adhésive susceptible d'être mise en oeuvre dans un dispositif, de préférence un dispositif médical tel qu'un pansement, ladite matrice présentant une très bonne perméabilité à la vapeur d'eau 30 (MVTR), tout en conservant un pouvoir adhésif (PA) suffisant. Plus précisément, il a été découvert, et ceci constitue le fondement de la présente invention, qu'en associant, dans une composition, au moins un adhésif acrylique avec des particules spécifiques d'un polymère réticulé ayant une densité de groupement carboxylate particulière et une taille de pore elle aussi particulière, il était possible, de façon tout à fait surprenante, d'optimiser la diffusion de la vapeur d'eau au travers de la composition, notamment lorsque celle-ci est mise en oeuvre sous forme de matrice adhésive. L'amélioration des propriétés de perméabilité à la vapeur d'eau de la composition permet, 4 lorsqu'elle est mise en oeuvre dans un dispositif médical tel qu'un pansement, d'optimiser le taux d'humidité au niveau de la peau, favorisant ainsi une meilleure cicatrisation. Ainsi selon un premier aspect, la présente invention a pour objet une composition, notamment utile pour la fabrication de pansements, comprenant: 5 - pour 100 parties en poids, d'au moins un adhésif acrylique, - de 0,01 à 25 parties en poids, de particules d'un polymère réticulé ayant une densité de groupement carboxylate comprise entre 2,0 et 12,0 meq/g et une taille de pore moyenne comprise entre 0,005 et 1,0 jam. 10 DESCRIPTION DETAILLEE Polymère adhésif La composition selon l'invention comprend au moins un adhésif acrylique. De préférence, l'adhésif acrylique mis en oeuvre dans les compositions de l'invention 15 est physiologiquement acceptable pour la peau, et sa structure est au moins partiellement réticulée, de préférence totalement réticulée. Parmi les adhésifs convenant à la présente invention, on distingue les adhésifs respectant la peau (de l'anglais « soft skin adhesives » (SSA)) et les adhésifs sensibles à la pression (de l'anglais « pressure sensitive adhesives » (PSA)). 20 Selon un mode de réalisation préféré de l'invention, l'adhésif acrylique est un adhésif sensible à la pression (PSA). Selon un mode de réalisation préféré de l'invention, l'adhésif acrylique est un polymère d'adhésif acrylique mis en oeuvre sous forme de solution, ou sous la forme d'une suspension. De préférence, le polymère d'adhésif acrylique est mis en oeuvre sous la forme de 25 suspension aqueuse. Lorsque l'adhésif acrylique est introduit dans la composition selon l'invention sous forme de suspension, de préférence sous forme de suspension aqueuse, ladite suspension présentant entre 40 et 80% de polymère adhésif acrylique, par rapport au poids total de la suspension. 30 Selon un mode de réalisation préféré, le polymère d'adhésif acrylique sensible à la pression est préparé à partir d'au moins un monomère d'acrylate d'alkyle. Le monomère d'acrylate d'alkyle convenant à la réalisation de l'adhésif acrylique selon l'invention est notamment choisi parmi les monomères suivants : l'acrylate d'isooctyle, l'acrylate de 2-éthylhexyle, l'acrylate de butyle, l'acrylate de sec-butyle, le méthyle butyle 35 acrylate, le 4-methyl 2-pentyl acrylate, l'acrylate de vinyle et de leurs dérivés. 5 En particulier, le polymère d'adhésif acrylique peut contenir de 30% à 98% en poids, d'au moins un monomère d'acrylate d'alkyle. A titre d'exemple, la concentration totale en acrylate d'alkyle est comprise entre 60 et 85% en poids par rapport au poids total du monomère. 5 Des comonomères peuvent être utilisés dans le cadre de la présente invention. Parmi ces comonomères, on peut citer de façon non limitative les acides carboxyliques ou dicarboxyliques insaturés tels que l'acide méthacrylique, l'acide acrylique, l'acide fumarique, le dibutyl fumarate, le dioctyl maleate et leurs dérivés. D'autres comonomères peuvent être utilisés tels que les methacrylates comme le 10 methacrylate de methyle, l'isodecyl methacrylate ou d'autres variantes, les styrenes, la vinyl pyrolidone, et leurs dérivés. Parmi les exemples d'adhésifs acryliques sensibles à la pression disponibles commercialement, on retrouve les adhésifs commercialisés sous la marque Gelva GMECD par Cytec puis Henkel, Aeroset0 par Ashland, Novacry1CD par Omnova, Flexcry1CD par Air 15 Products, Robond0 par Dow, Duro-Tak0 par Henkel, ou encore Aquence0 PS par Henkel également. De façon préférée, le polymère acrylique adhésif sensible à la pression utilisé dans le cadre de la présente invention est celui commercialisé sous la référence Aquence0 PS 608433 par la société HENKEL. 20 La composition selon l'invention comprend de 80 à 99,99% en poids, par rapport au poids total de la composition, d'au moins un adhésif acrylique. Particules de polymère réticulé Les compositions selon l'invention comprennent des particules d'un polymère réticulé 25 ayant une densité de groupement carboxylate comprise entre 2,0 et 12,0 meq/g et une taille de pore moyenne comprise entre 0,005 et 1,0 um. La « taille moyenne des pores » désigne une valeur calculée par la formule 4 VIS où S est la surface spécifique et V est le volume de pores par unité de masse obtenu à partir d'une distribution de taille de pore mesurée par la méthode de compression au mercure. 30 Selon un mode préféré de réalisation, les particules de polymère réticulé mises en oeuvre dans le cadre de la présente demande présentent une surface spécifique inférieure à 1 m2/g. La surface spécifique peut notamment être mesurée par la méthode BET d'adsorption physique, bien connue de l'homme du métier. Selon un mode préféré de réalisation, le polymère mis en oeuvre est un polymère 35 organique. Le polymère mis en oeuvre présente une densité de groupement carboxylate comprise entre 2,0 et 12,0 meq/g. Le groupement carboxylate est un groupe polaire conférant au polymère les propriétés d'absorption d'humidité souhaitées. 6 Il n'y a pas de limitation particulière quant à la nature du sel mis en oeuvre pour la formation des groupements carboxylate. Il peut par exemple s'agir d'un sel de métal alcalin tel que Li, Na, K, Rb et Cs, de métal alcalino-terreux tel que Be, Mg, Mg, Ca, Sr et Ba, 5 d'autres métaux tels que Cu, Zn, Al, Al, Mn, Ag, Fe, Co et Ni, NH4 et des cations organiques tels que des amines. De préférence, le sel de carboxylate utilisé dans le cadre de la présente invention est le carboxylate de sodium. L'introduction de groupements carboxylates peut être effectuée par toute méthode 10 connue de l'homme du métier. Par exemple, un monomère porteur d'un groupement carboxylate peut être homopolymérisé ou copolymérisé avec d'autres monomères pour donner le polymère selon l'invention. Alternativement, un polymère porteur de groupements carboxylés peut être salifié. Alternativement encore, un polymère peut d'abord être greffé par des groupements carboxylés, lesquels seront ensuite salifiés. Ces méthodes d'introduction de 15 groupements carboxylates sont décrites en détails dans la demande de brevet US 6 080 797 qui est reprise dans la présente demande. Un exemple typique de particules de polymère réticulé selon l'invention peut être réalisé à partir d'acrylonitrile ou d'acide méthacrylique. Plus particulièrement, des microparticules de polymère réticulé, en particulier de 20 polyacrylonitrile, selon l'invention peuvent être obtenues par coagulation ou par polymérisation par précipitation pour donner un agglomérat de particules de polyacrylonitrile ou un polymère d'acrylonitrile, cet agglomérat ou ce polymère subit une réticulation avec de l'hydrazine ou un dérivé d'hydrazine et enfin une hydrolyse au moins partielle des groupements nitrile résiduels de sorte à obtenir une densité de groupements carboxylate 25 comprise entre 2,0 et 12,0 meq/g. En outre les différentes étapes de ce procédé permettent d'obtenir une taille de pore moyenne comprise entre 0,005 et 1,0 Jim. A titre illustratif, une première méthode permettant la fabrication d'un polymère réticulé selon l'invention consiste à préparer une solution de polymère à partir d'un polymère acrylonitrile et d'un solvant, à faire ensuite coaguler ladite solution dans un solvant qui n'est 30 pas un solvant pour ledit polymère acrylonitrile pour obtenir un polymère acrylonitrile poreux, puis faire réticuler ledit polyacrylonitrile poreux avec une hydrazine, ladite réticulation étant suivie finalement d'une hydrolyse des groupements nitriles résiduels de manière à obtenir une densité de groupement carboxylate comprise entre 2,0 et 12,0 meq/g et une taille de pore moyenne comprise entre 0,005 et 1,0 ktm. 35 Alternativement, une seconde méthode permettant la fabrication d'un polymère réticulé selon l'invention consiste à faire polymériser par précipitation un mélange de monomères contenant au moins 50% en poids d'acrylonitrile pour obtenir un polymère acrylonitrile poreux, puis réticulation dudit polyacrylonitrile poreux avec une hydrazine et 7 hydrolyse des groupements nitriles résiduels de manière à obtenir une densité de groupement carboxylate comprise entre 2,0 et 12,0 meq/g et une taille de pore moyenne comprise entre 0,005 et 1,0 Ces procédés sont décrits plus précisément dans la demande de brevet US 6 080 797 5 qui est reprise dans la présente demande. Néanmoins, toutes particules ayant les propriétés de densité de groupement carboxylate ou de taille de pore requises conviennent à la réalisation d'une composition selon l'invention. Une variante typique consacrerait par exemple la réalisation de telles particules à partir d'acide méthacrylique telles que décrites à l'exemple 5 du brevet US 6 080 797. 10 Il n'y a pas de limitation particulière quant à la forme des particules de polymère mises en oeuvre selon l'invention. Au sens de la présente invention, le polymère réticulé selon l'invention est caractérisé par une humidité relative d'équilibre (mesurée à 20°C sous une atmosphère à 65% d'humidité relative) comprise entre-20 et 80%, de préférence entre 30 et 70%. 15 Selon un mode particulier de réalisation, les particules de polymère réticulé selon l'invention présentent une taille moyenne comprise entre 0,1 et 1001.1m, de préférence entre 0,3 et 64ktm. Selon un autre mode particulier de réalisation, les particules d'un polymère réticulé selon l'invention présentent une masse volumique apparente comprise entre 0,1 et 1 g/cm3, de 20 préférence entre 0,2 et 0,7 g/cm3. De telles particules sont par exemple commercialisées par la société Japan Exlan Co., Ltd sous la dénomination Taftic® HU 707E, Taftic® HU 7205F ou Taftic® HU 1200P. Elles peuvent être introduites dans les compositions selon l'invention sous forme de poudre, ou sous forme de particules en suspension ou en dispersion dans de l'eau. 25 La composition selon l'invention comprend entre 0,01 et 25 parties en poids, pour 100 parties en poids d'au moins un adhésif acrylique, d'un polymère réticulé ayant une densité de groupement carboxylate comprise entre 2,0 et 12,0 meq/g et une taille de pore moyenne comprise entre 0.005 et 1.0 gm, de préférence de 0,03 à 15 parties en poids. 30 Actifs Outre les particules de polymère réticulé ayant une densité de groupement carboxylate comprise entre 2,0 et 12,0 meq/g et une taille de pore moyenne comprise entre 0,005 et 1,0 kim, la composition selon l'invention peut comprendre une (ou plusieurs) autre(s) substance(s) active(s) permettant d'induire ou d'accélérer la cicatrisation ou pouvant avoir un rôle favorable 35 dans le traitement cutané. Parmi ces substances actives, on peut citer, en particulier, à titre d'exemples: 8 - les agents favorisant la cicatrisation tels que le rétinol, la vitamine A, la vitamine E, la N-Acétyl Hydroxyproline, les extraits de Centella Asiatica, la papaïne, les huiles essentielles de thym, niaouli, romarin, sauge, l'acide hyaluronique, le sucrose octasulfate de potassium, le sucralfate, l'allantoïne. 5 - les agents antibactériens tels que les sels ou complexes d'argent (tels les sulfates d'argent, les nitrates d'argent, les sulfamides d'argent ou encore les zéolites à base d'argent), les sels de zinc ou de cuivre, le métronidazole, la néomycine, les pénicillines, l'acide clavulanique, les tétracyclines, la mynocycline, la chlorotétracycline, les aminoglycosides, l'amikacine, la gentamicine, les probiotiques ; 10 - les antiseptiques tels que la chlorhexidine, le trichlosan, le biguanide, l'hexamidine, le thymol, le lugol, la povidone iodée, le chlorure de benzalkonium et de benzethonium ; - les anti-douleurs tels que le paracétamol, la codéine, le dextropropoxyphène, le tramadol, la morphine et ses dérivés, les corticoïdes et leurs dérivés ; - les anesthésiques locaux tels que la lidocaïne, la benzocaïne, la dibucaïne, le 15 chlorhydrate de pramoxine, la bupivacaïne, la mépivacaïne, la prilocaïne, l'étidocaïne ; - les anti-inflammatoires comme les anti-inflammatoires non stéroïdiens (AINS), l'aspirine ou acide acétylsalicylique, l'ibuprofène, le kétoprofène, le flurbiprofène, le diclofenac, l'acéclophénac, le kétorolac, le méloxicam, le piroxicam, le ténoxicam, le naproxène, l'indométacine, le naproxcinod, le nimésulid, le célécoxib, l'étoricoxib, le 20 parécoxib, le rofécoxib, le valdécoxib, la phénylbutazone, l'acide niflumique, l'acide méfénamique. Ces agents actifs pourront être utilisés en une quantité de l'ordre de 0,01 à 25 parties en poids, de préférence de 1 à 21 parties en poids, pour 100 parties en poids d'au moins un adhésif acrylique. 25 Bien entendu, la composition selon l'invention peut aussi comprendre un ou plusieurs autres composés connus pour leur action dans la phase de détersion comme par exemple : - des enzymes ; - l'urée. 30 Matrice adhésive Afin de réaliser tout dispositif, et de préférence un pansement, les compositions selon l'invention seront de préférence mises en forme par enduction puis séchage, pour former une matrice adhésive. 35 L'invention a ainsi pour objet, selon un autre aspect, une matrice adhésive obtenue à partir d'une composition selon l'invention telle que décrite précédemment. 9 Cette matrice peut être continue, c'est-à-dire pleine et ne présentant pas la moindre perforation, ou discontinue, c'est-à-dire présentant au moins une perforation ou des trous traversants, de préférence, ladite matrice adhésive est continue. En présence de trous traversants, ces derniers peuvent être réalisés par perforation, 5 évidage ou poinçonnage d'une composition selon l'invention préalablement formée en couche mince, seule ou associée à un support provisoire. Les trous traversants peuvent être de géométrie quelconque et présenteront par exemple une section transversale circulaire, rectangulaire, trapézoïdale ou carrée. Ces trous seront répartis, de préférence de façon régulière, avec une densité telle que 10 la surface totale des trous représente entre 20 et 70 %, et de préférence entre 30 et 60 % de la surface totale de la matrice. D'une façon générale, les matrices adhésives conformes à l'invention présenteront une épaisseur comprise entre 0,1 nm et 2 mm, et de préférence entre 5 nm et 150 nm. Il peut également être envisagé d'utiliser cette matrice adhésive pour enduire une 15 armature ou un support. Dispositif L'invention a ainsi pour objet, selon un mode préféré de réalisation, un dispositif 20 médical tel qu'un patch, un film, une bande ou encore un pansement, ou bien un dispositif de type textile fonctionnel tel qu'un article de sport, comprenant une matrice adhésive telle que décrite précédemment. De préférence, ledit dispositif est un pansement caractérisé en ce qu'il comprend une matrice adhésive telle que précédemment décrite. Selon un mode de réalisation préféré, la présente demande vise à couvrir un 25 pansement comprenant une matrice adhésive se présentant sous la forme d'une couche mince obtenue à partir d'une composition comprenant : - pour 100 parties en poids d'au moins un adhésif acrylique, - de 0,01 à 25 parties en poids de particules d'un polymère réticulé ayant une densité de groupement carboxylate comprise entre 2,0 et 12,0 meq/g et une taille de pore moyenne 30 comprise entre 0,005 et 1,0 nm La matrice adhésive peut être utilisée seule pour constituer le dispositif ou en association avec une ou plusieurs couches, telles que des mousses, des textiles, des matériaux composites ou encore des films. La matrice adhésive peut se trouver à n'importe quel niveau du dispositif, c'est-à-dire 35 constituer l'une quelconque des différentes couches du dispositif, et peut être en contact avec la peau, la plaie. 10 La présente invention est illustrée dans les exemples non limitatifs présentés ci-après. Exemple 5 Préparation des compositions Les compositions 1 à 3 ont été élaborées à l'aide des constituants suivants dans les proportions, exprimées en parties en poids, mentionnées dans le tableau 1 ci-dessous. Fabrication de la composition 10 Dans un dispositif de mélange placé sous agitation, on ajoute à une suspension d'une base Aquence PS 6084-33, une quantité déterminée de particules de Taftic HU sous forme de poudre ou en suspension aqueuse jusqu'à l'obtention d'un mélange homogène. Adhésif acrylique : 15 - Aquence PS 6084-33 de Henkel Particules de polymère réticulé: - Taftic HU-720SF de la société Japan Exlan Co., Ltd - Taftic HU-1200P de la société Japan Exlan Co., Ltd 20 - Taftic HU-707E de la société Japan Exlan Co., Ltd Tableau 1: 25 Compo. 1 Compo. 2 Compo. 3 Contrôle Taftic HU-720 SF de Japan 4.16 Exlan Co., Ltd Taftic HU-1200 P de Japan 4.16 Exlan Co., Ltd Taftic HU-707 E de Japan Exlan Co., Ltd 20,48 Aquence PS 6084-33 de Henke' 100 100 100 100 Mesure de la perméabilité à la vapeur d'eau : Les conditions de réalisation du test se basent sur la norme NF EN 13726 - liquides en contact. 30 11 MATERIEL / APPAREILLAGE Balance résolution 0,1 mg Emporte-pièce diamètre 44mm, Cellule de mesure en aluminium de diamètre D = 35,7 mm et surface 10 cm2 5 Fiole jaugée (= 25mL) ou pompe doseuse Etuve thermostatée à 37°C et 5. Température T = 37°C ± 2 °C. Hygrométrie HR REVENDICATIONS1. Composition comprenant: - pour 100 parties en poids, d'au moins un adhésif acrylique, - de 0,01 à 25 parties en poids, de particules d'un polymère réticulé ayant une densité de groupement carboxylate comprise entre 2,0 et 12,0 meq/g et une taille de pore moyenne comprise entre 0,005 et 1,0 nm. 2. Composition selon la revendication 1, caractérisée en ce que l'adhésif acrylique se présente sous forme de solution ou de suspension, de préférence sous forme de suspension 10 aqueuse. 3. Composition selon la revendication 2, caractérisée en ce que ladite suspension présente entre 40 et 80% de polymère adhésif acrylique, par rapport au poids total de la suspension. 4. Composition selon l'une des revendications précédentes, caractérisée en ce que le 15 polymère acrylique adhésif est préparé à partir d'au moins un monomère d'acrylate d'alkyle, notamment choisi parmi les monomères d'acrylate d'isooctyle, d'acrylate de 2-éthylhexyle, d'acrylate de butyle, d'acrylate de sec-butyle, du méthyle butyle acrylate, du 4-methyl 2- pentyl acrylate, ou d'acrylate de vinyle. 5. Composition selon l'une des revendications précédentes, caractérisée en ce que les 20 particules de polymères réticulées sont sous forme de poudre, de dispersion ou de suspension, de préférence sous forme de poudre. 6. Composition selon l'une des revendications précédentes, caractérisée en ce que les particules de polymères réticulées présentent une taille moyenne comprise entre 0,1 et 100nm, de préférence entre 0,3 et 64nm. 25 7. Composition selon l'une des revendications précédentes, caractérisée en ce que le polymère réticulé est préparé à partir d'acrylonitrile ou d'acide méthacrylique. 8. Composition selon l'une des revendications précédentes, caractérisée en ce qu'elle comprend une ou plusieurs substances active(s) permettant d'induire ou d'accélérer la cicatrisation ou pouvant avoir un rôle favorable dans le traitement cutané. 30 9. Matrice adhésive caractérisée en ce qu'elle est obtenue à partir d'une composition selon l'une des revendications 1 à 8, de préférence par enduction et séchage. 10. Dispositif médical caractérisé en ce qu'il comprend une matrice adhésive selon la revendication 9. 11. Dispositif médical selon la revendication 10 caractérisé en ce qu'il s'agit d'un 35 pansement.